(57)【要約】      （修正有）【課題】ゴム組成物に配合したときに、補強性および耐摩耗性に優れるとともに、発熱性が低く反発性の高いゴムを提供し得る新規なカーボンブラックを提供する。【解決手段】平均長さ２〜１０ｎｍの微小突起を表面に有する平均径が１５〜４０ｎｍの一次粒子により構成されてなることを特徴とするカーボンブラックであり、好ましくは、ＤＢＰ吸収量が４０〜１５０ｍｌ／１００ｇ、窒素吸着比表面積が５０〜１５０ｍ２／ｇであるカーボンブラックである。【選択図】なし【特許請求の範囲】
【請求項１】
平均長さ２〜１０ｎｍの微小突起を表面に有する平均径が１５〜４０ｎｍの一次粒子により構成されてなることを特徴とするカーボンブラック。
【請求項２】
ＤＢＰ吸収量が４０〜１５０ｍｌ／１００ｇ、窒素吸着比表面積が５０〜１５０ｍ２／ｇである請求項１に記載のカーボンブラック。
【請求項３】
ガス流路の上流から下流方向に向かって、燃料燃焼帯域、原料導入帯域、反応停止帯域が順次設けられた反応炉を用いてカーボンブラックを製造する方法であって、
前記燃料燃焼帯域に酸素含有ガスと燃料とを導入し混合燃焼させて高温燃焼ガス流を発生させ、
前記原料導入帯域に前記高温燃焼ガス流を導入しつつ、その前段で原料炭化水素を導入しその後段で原料炭化水素と酸素含有ガスとを導入して、順次反応させることによりカーボンブラック含有ガスを生成した後、
前記反応停止帯域に前記カーボンブラック含有ガスを導入しつつ冷却液を噴霧する
ことを特徴とするカーボンブラックの製造方法。
【請求項４】
前記原料導入帯域後段における原料炭化水素と酸素含有ガスとの導入が２流体ノズルにより行われる請求項３に記載のカーボンブラックの製造方法。
【請求項５】
ゴム成分１００質量部に対し、請求項１もしくは請求項２に記載のカーボンブラックまたは請求項３もしくは請求項４に記載の方法で得られたカーボンブラックを２０〜１５０質量部含むことを特徴とするゴム組成物。
【発明の詳細な説明】
【技術分野】
【０００１】
本発明は、カーボンブラック、カーボンブラックの製造方法およびゴム組成物に関する。
【背景技術】
【０００２】
ゴム補強用のカーボンブラックとしては、具備特性に応じた多様な品種があり、これらの具備特性がゴムの諸性能を決定付けるための主要な因子となるため、ゴム組成物への配合に当たっては、部材用途に適合する特性を有するカーボンブラックが選定されている。
【０００３】
例えば、タイヤトレッド部のような高度の耐摩耗性が要求されるゴム部材には、従来から、ＳＡＦ（Ｎ１１０）、ＩＳＡＦ（Ｎ２２０）などの、粒子径が小さく、比表面積が大きい、高ストラクチャーのハード系カーボンブラックが使用されてきたが、これらのカーボンブラックを配合してなるゴム組成物から得られるゴムは、高度の補強性、耐摩耗性が付与される反面、発熱特性が増大し、反発弾性が低下し易いという技術課題を有していた。
【０００４】
また、近年、省資源、省エネルギーの社会的要求に対応するため低燃費タイヤの開発要請が強く、低燃費タイヤとして好適な、低発熱で高反発なゴム特性を発揮するゴム組成物の開発が盛んに行われるようになっており、一般に、ゴム組成物に対して粒子径が大きく、比表面積の小さなカーボンブラックを配合することにより低発熱で高反発なゴム特性を達成している。
【０００５】
このように、低燃費タイヤのトレッド部には、補強性および耐摩耗性に優れるとともに、発熱性が低く反発性の高いゴムが求められているが、補強性や耐摩耗性を改善するために配合されるカーボンブラックと、発熱性や反発性を改善するために配合されるカーボンブラックでは、その粒子径や比表面積が全く異なり、背反関係にあることから、配合するカーボンブラックの粒子径や比表面積を調整することによって所望のゴム組成物を得ることは困難である。
【０００６】
そこで、従来からゴム補強用のカーボンブラックの基本特性として重視されてきた、粒子径、比表面積、ストラクチャーなどの特性要素に加えて、カーボンブラックのコロイダル特性をよりミクロに評価し、特定の物性を有するカーボンブラックをゴム成分に配合することにより、補強性、耐摩耗性、発熱特性、反発弾性などのゴム特性を改善する技術が提案されている（例えば、特許文献１（特開２００２−１８８０２２号公報）、特許文献２（特開平８−１６９９８３号公報）等参照） 。
【先行技術文献】
【特許文献】
【０００７】
【特許文献１】特開２００２−１８８０２２号公報
【特許文献２】特開平８−１６９９８３号公報
【発明の概要】
【発明が解決しようとする課題】
【０００８】
このような状況下、本発明は、補強性、耐摩耗性、発熱特性、反発弾性などのゴム特性を改善し得る全く新規なカーボンブラックを提供するとともに、該カーボンブラックを簡便に製造する方法を提供し、さらに、補強性、耐摩耗性、発熱特性、反発弾性などのゴム特性を改善し得るゴム組成物を提供することを目的とするものである。
【課題を解決するための手段】
【０００９】
上記技術課題を解決するために本発明者等が鋭意検討した結果、ガス流路の上流から下流方向に向かって、燃料燃焼帯域、原料導入帯域、反応停止帯域が順次設けられた反応炉を用いてカーボンブラックを製造する方法であって、前記燃料燃焼帯域に酸素含有ガスと燃料とを導入し混合燃焼させて高温燃焼ガス流を発生させ、前記原料導入帯域に前記高温燃焼ガス流を導入しつつ、その前段で原料炭化水素を導入しその後段で原料炭化水素と酸素含有ガスとを導入して、順次反応させることによりカーボンブラック含有ガスを生成した後、前記反応停止帯域に前記カーボンブラック含有ガスを導入しつつ冷却液を噴霧する方法によって、平均長さ２〜１０ｎｍの微小突起を表面に有する平均径が１５〜４０ｎｍの一次粒子により構成されてなるカーボンブラックを製造することにより、上記課題を解決し得ることを見出し、本知見に基づき本発明を完成するに至った。
【００１０】
すなわち、本発明は、
（１）平均長さ２〜１０ｎｍの微小突起を表面に有する平均径が１５〜４０ｎｍの一次粒子により構成されてなることを特徴とするカーボンブラック、
（２）ＤＢＰ吸収量が４０〜１５０ｍｌ／１００ｇ、窒素吸着比表面積が５０〜１５０ｍ２／ｇである上記（１）に記載のカーボンブラック、
（３）ガス流路の上流から下流方向に向かって、燃料燃焼帯域、原料導入帯域、反応停止帯域が順次設けられた反応炉を用いてカーボンブラックを製造する方法であって、
前記燃料燃焼帯域に酸素含有ガスと燃料とを導入し混合燃焼させて高温燃焼ガス流を発生させ、
前記原料導入帯域に前記高温燃焼ガス流を導入しつつ、その前段で原料炭化水素を導入しその後段で原料炭化水素と酸素含有ガスとを導入して、順次反応させることによりカーボンブラック含有ガスを生成した後、
前記反応停止帯域に前記カーボンブラック含有ガスを導入しつつ冷却液を噴霧する
ことを特徴とするカーボンブラックの製造方法、
（４）前記原料導入帯域後段における原料炭化水素と酸素含有ガスとの導入が２流体ノズルにより行われる上記（３）に記載のカーボンブラックの製造方法、
（５）ゴム成分１００質量部に対し、上記（１）もしくは（２）に記載のカーボンブラックまたは上記（３）もしくは（４）に記載の方法で得られたカーボンブラックを２０〜１５０質量部含むことを特徴とするゴム組成物、
を提供するものである。
【発明の効果】
【００１１】
本発明によれば、ゴム組成物の配合成分として用いたときに、得られるゴムの補強性や耐摩耗性を向上させるとともに、得られるゴムの発熱特性や反発弾性を向上させることができるカーボンブラックを提供することができる。
また、本発明によれば、上記カーボンブラックを簡便に製造する方法を提供することができる。
さらに、本発明によれば、補強性、耐摩耗性、発熱性や反発弾性等のゴム特性が向上したゴム組成物を提供することができる。
【図面の簡単な説明】
【００１２】
【図１】本発明に係るカーボンブラックの製造に使用する反応炉の概略断面図である。
【図２】本発明の実施例で得られたカーボンブラックを示す図である。
【図３】本発明の比較例で得られたカーボンブラックを示す図である。
【発明を実施するための形態】
【００１３】
＜カーボンブラック＞
先ず、本発明のカーボンブラックについて説明する。
本発明のカーボンブラックは、平均長さ２〜１０ｎｍの微小突起を表面に有する平均径が１５〜４０ｎｍの一次粒子により構成されてなることを特徴とするものである。
【００１４】
本発明のカーボンブラックは、一次粒子により構成されてなる。
カーボンブラックは、一次粒子、すなわち球状カーボンの基本粒子が凝集して不規則な鎖状に枝分かれした複雑な構造を有しており、この凝集構造の最小単位はアグリゲートと称されている。
【００１５】
本発明のカーボンブラックにおいて、上記一次粒子の平均径は１５〜４０ｎｍであり、１８〜３８ｎｍであることが好適であり、２１〜３５ｎｍであることがより好適である。
【００１６】
本発明のカーボンブラックにおいては、カーボンブラックを構成する一次粒子の平均径が１５〜４０ｎｍであることにより、ゴム組成物に配合したときに、低発熱で高反発なゴムを得ることができる。上記一次粒子の平均径が１５ｎｍを下回るとカーボンブラックを構成する基本粒子が小さくなり過ぎ、ゴム組成物に配合したときに得られるゴムの発熱性が増大する場合があり、上記一次粒子の平均径が４０ｎｍを超えると、ゴム組成物に配合したときに得られるゴムの補強性能、特に耐摩耗性が低下する場合がある。
【００１７】
なお、本出願書類において、上記一次粒子の平均径は、透過型電子顕微鏡を用いて、１０００個の一次粒子の粒子径を測定したときの平均値を意味する。
【００１８】
本発明のカーボンブラックにおいて、カーボンブラックを構成する一次粒子の表面には、平均長さ２〜１０ｎｍの微小突起が形成されている。
上記微小突起の平均長さは３〜９ｎｍであることが好適であり、４〜８ｎｍであることがより好適である。
【００１９】
上記微小突起の平均長さが２〜１０ｎｍであることにより、カーボンブラックをゴム組成物に配合したときに、カーボンブラックとゴム成分との物理的な引っ掛かりが増加して、得られるゴムの補強性が向上し、さらにカーボンブラックのゴム成分からの脱落が抑制されるため、得られるゴムに所望の耐摩耗性を付与することがきる。また、カーボンブラックとゴム成分とが引っ掛かることで、ゴムに繰り返し負荷が掛ってもカーボンブラックが動きにくくなり、カーボンブラック同士の摩擦が軽減され、内部摩擦に起因する発熱を抑制することもできる。
【００２０】
上記微小突起の平均長さが２ｎｍを下回ると、ゴム組成物に配合したときにゴム成分との引っ掛かりが少なくなって、得られるゴムの補強性が低下する。また、上記微小突起の平均長さが１０ｎｍを超えると、微小突起の長さと一次粒子の粒径との差が小さくなって、上記引っ掛かりによるゴムの補強性向上効果が得られにくくなる。
【００２１】
なお、本出願書類において、微小突起の平均長さは、透過型電子顕微鏡で３００個の微小突起の長さを測定したときの平均値を意味する。
【００２２】
本発明のカーボンブラックにおいては、一次粒子の平均径が１５〜４０ｎｍであることにより、ゴム組成物に配合した際に、得られるゴムに低発熱性と高反発性を付与することができ、一次粒子表面に平均長さ２〜１０ｎｍの微小突起が設けられていることにより、ゴム組成物に配合した際に、得られるゴムに補強性、耐摩耗性、低発熱性を付与することができる。
【００２３】
ゴム組成物中に粒径の大きなカーボンブラックと粒径の小さなカーボンブラックを配合して、大粒のカーボンブラックによって得られるゴムに低発熱性と高反発性を付与するとともに、小粒のカーボンブラックによって得られるゴムに補強性と耐摩耗性を付与することも考えられるが、本発明者等の検討によれば、上記粒径の異なるカーボンブラックの配合による対応では、上述した引っ掛かりによる効果が得られないことから、得られるゴムに十分な補強性、耐摩耗性、低発熱性を付与することができなかった。また、小粒のカーボンブラックとして粒径が１０ｎｍ未満のカーボンブラックを利用する場合、このようなカーボンブラックは製造が困難であることから、工業的な実用化が困難である。
【００２４】
本発明のカーボンブラックは、ＤＢＰ吸収量が４０〜１５０ｍｌ／１００ｇであることが好ましく、５０〜１４０ｍｌ／１００ｇであることがより好ましく、６０〜１３０ｍｌ／１００ｇであることがさらに好ましい。
【００２５】
ＤＢＰ吸収量が４０ｍｌ／１００ｇ未満であると、ゴム組成物に配合した際にカーボンブラックの分散性が悪化して得られるゴムの補強性が低下する場合があり、１５０ｍｌ／１００ｇを超えるとゴム組成物に配合した際に加工性が低下する場合がある。
【００２６】
なお、本出願書類において、ＤＢＰ吸収量は、ＪＩＳＫ６２１７−４「ゴム用カーボンブラック−基本特性−第４部、ＤＢＰ吸収量の求め方」に規定された方法により測定したときの値を意味する。
【００２７】
本発明のカーボンブラックは、窒素吸着比表面積が５０〜１５０ｍ２／ｇであることが好ましく、６０〜１４０ｍ２／ｇであることがより好ましく、７０〜１３０ｍ２／ｇであることがさらに好ましい。
【００２８】
窒素吸着比表面積が５０ｍ２／ｇ未満では、ゴム組成物に配合したときに得られるゴムに十分な補強性を付与することができない場合があり、１５０ｍ２／ｇを超えると、ゴム組成物に配合したときに得られるゴムの発熱性が増大する場合がある。
【００２９】
なお、本出願書類において、窒素吸着比表面積は、ＪＩＳＫ６２１７−２「ゴム用カーボンブラック−基本特性−第２部、比表面積の求め方−窒素吸着法、単点法」に規定された方法により測定したときの値を意味する。
【００３０】
本発明のカーボンブラックは、ゴム組成物の配合成分として用いたときに、得られるゴムの補強性や耐摩耗性を向上させるとともに、ゴムの発熱特性や反発弾性を向上させることができる。本発明のカーボンブラックは、タイヤトレッド用のゴム組成物の配合成分として好適に用いることができる。
【００３１】
本発明のカーボンブラックを製造する方法としては、以下に詳述する本発明のカーボンブラックの製造方法を挙げることができる。
【００３２】
＜カーボンブラックの製造方法＞
次に、本発明のカーボンブラックの製造方法について説明する。
本発明のカーボンブラックの製造方法は、ガス流路の上流から下流方向に向かって、燃料燃焼帯域、原料導入帯域、反応停止帯域が順次設けられた反応炉を用いてカーボンブラックを製造する方法であって、前記燃料燃焼帯域に酸素含有ガスと燃料とを導入し混合燃焼させて高温燃焼ガス流を発生させ、前記原料導入帯域に前記高温燃焼ガス流を導入しつつ、その前段で原料炭化水素を導入しその後段で原料炭化水素と酸素含有ガスとを導入して、順次反応させることによりカーボンブラック含有ガスを生成した後、前記反応停止帯域に前記カーボンブラック含有ガスを導入しつつ冷却液を噴霧することを特徴とするものである。
【００３３】
本発明のカーボンブラックの製造方法において、使用する反応炉としては、例えば、図１に模式的に示すような広径円筒反応炉を挙げることができる。
以下、本発明のカーボンブラックの製造方法を、図１に示す反応炉を適宜例にとって説明する。
【００３４】
図１に示す反応炉には、炉内に形成されたガス流路の上流から下流方向に向かって連通する、燃料燃焼帯域３、原料導入帯域４、反応帯域７および反応停止帯域９が順次設けられている。
【００３５】
すなわち、図１に示す反応炉において、燃料燃焼帯域３は、炉軸方向に垂直な方向から空気等の酸素含有ガスを導入する酸素含有ガス導入口１と、炉軸方向に燃料を供給する燃焼用バーナー２とを備えている。また、原料導入帯域４は、炉軸方向に垂直な方向から原料炭化水素を供給する前段原料導入ノズル５と同じく炉軸方向に垂直な方向から原料炭化水素と酸素含有ガスとを供給する後段原料導入ノズル６とを備え、燃料燃焼帯域３と同軸的に連通して設けられている。さらに、反応帯域７は、原料導入帯域４に同軸的に連通して設けられ、反応停止帯域９は、炉軸方向に垂直な方向から冷却液を供給する冷却装置８を備え、反応帯域７に同軸的に連通して設けられている。
【００３６】
図１に示す反応炉は、燃料燃焼帯域３から原料導入帯域４に向かって縮管するとともに、原料導入帯域４から反応部７に向かって拡管する鼓状絞り形状を有しているが、反応炉形状はこのような形状に限定されず、種々の形状を採ることができる。
【００３７】
本発明のカーボンブラックの製造方法においては、燃料燃焼帯域３に酸素含有ガスと燃料を導入し混合燃焼させて高温燃焼ガス流を発生させる。
酸素含有ガスとしては、酸素、空気またはこれらの混合物からなるガスを挙げることができ、燃料としては、水素、一酸化炭素、天然ガス、石油ガス、ＦＣＣ残渣油等、重油等の石油系液体燃料、クレオソート油等の石炭系液体燃料を挙げることができる。
【００３８】
燃料燃焼帯域３における酸素含有ガスの供給量は、２０００〜５０００Ｎｍ３／ｈであることが好ましく、２５００〜４５００Ｎｍ３／ｈであることがより好ましく、３０００〜４０００Ｎｍ３／ｈであることがさらに好ましい。また、燃料燃焼帯域３における燃料の供給量は、５０〜４００ｋｇ／ｈであることが好ましく、１００〜３００ｋｇ／ｈであることがより好ましく、１５０〜２００ｋｇ／ｈであることがさらに好ましい。
燃料燃焼帯域３においては、例えば、４００〜５００℃に予熱した酸素含有ガスを供給しつつ燃料を供給することにより、両者を混合燃焼させて高温燃焼ガス流を発生させることができる。
【００３９】
本発明のカーボンブラックの製造方法においては、上記高温燃焼ガス流を原料導入帯域４に導入し、該原料導入帯域４の前段で原料炭化水素を導入しつつ、原料導入帯域４の後段で原料炭化水素と酸素含有ガスとを導入する。
【００４０】
原料導入帯域４の前段および後段で供給する原料炭化水素としては、ベンゼン、トルエン、キシレン、ナフタレン、アントラセン等の芳香族炭化水素、クレオソート油、カルボン酸油等の石炭系炭化水素、エチレンヘビーエンドオイル、ＦＣＣ残渣油等の石油系重質油、アセチレン系不飽和炭化水素、エチレン系炭化水素、ペンタンやヘキサン等の脂肪族飽和炭化水素などを挙げることができる。また、原料導入帯域４の後段で供給する酸素含有ガスとしては、上記燃料燃焼帯域に導入する酸素含有ガスと同様のものを挙げることができる。
【００４１】
原料導入帯域の前段と後段で供給する原料炭化水素量は、原料導入帯域の後段で供給する原料炭化水素量が、全原料炭化水素量の３５質量％以下であることが好ましく、１０〜３５質量％であることがより好ましく、２０〜３５質量％であることがさらに好ましい。原料導入帯域の後段で供給する原料炭化水素量が、全原料炭化水素量の３５質量％以下であることにより、カーボンブラックの一次粒子の粒径を所望範囲に制御しつつ、カーボンブラックをゴム組成物に配合したときに、所望の補強性を発揮するゴムを得ることができる。
【００４２】
また、原料導入帯域４の後段で供給する、一定重量の原料炭化水素に対する酸素含有ガスの流量比（酸素含有ガス流量／原料炭化水素重量）は、０．５（Ｎｍ３／ｈ）／１（ｋｇ／ｈ）〜４（Ｎｍ３／ｈ）／１（ｋｇ／ｈ）であることが好ましく、１（Ｎｍ３／ｈ）／１（ｋｇ／ｈ）〜３．５（Ｎｍ３／ｈ）／１（ｋｇ／ｈ）であることがより好ましく、１．５（Ｎｍ３／ｈ）／１（ｋｇ／ｈ）〜３（Ｎｍ３／ｈ）／１（ｋｇ／ｈ）であることがさらに好ましい。
【００４３】
図１に示す反応炉を使用する場合、前段原料導入ノズル５から原料炭化水素が供給されるとともに、後段原料導入ノズル６から原料炭化水素と酸素含有ガスが同時に供給される。
本発明のカーボンブラックの製造方法において、前段原料ノズルとしては１流体ノズルを挙げることができ、後段原料ノズルとしては、２流体ノズルを挙げることができる。２流体ノズルとしては、１０〜１００μｍ程度の粒径を有する液滴を噴霧し得る能力を備えたものが好ましい。
【００４４】
このように、本発明のカーボンブラックの製造方法においては、原料炭化水素を２段階に分けて供給するとともに、後段において原料炭化水素とともに酸素含有ガスを供給する。原料炭化水素の全量を１段階で供給した場合、原料導入帯域に供給される高温燃焼ガス流の有する熱がカーボンブラックの生成に使用され、炉内の熱量が急激に低下してしまうことから、表面に微小突起を有する一次粒子を形成することができなくなる。また、原料炭化水素を２段階に分けて供給した場合も、前段でカーボンブラックの生成に熱量が使用されるため、後段では炉内の熱量が低下してしまい、同様に表面に微小突起を有する一次粒子を形成することができなくなる。一方、原料導入帯域の前段で原料炭化水素を導入しつつ、後段で原料炭化水素と酸素含有ガスとを導入することによって、前段において一次粒子を形成しつつ、後段において原料炭化水素を効率的に霧化して原料炭化水素液滴を微細化し、燃焼による局部的な高温域を形成することができる。そして、上記微細化された液滴によってカーボンブラック微粒子が生成し、前段で生成したカーボンブラック一次粒子の表面に融着することにより微小突起を形成し、これ等微小突起を有する一次粒子が凝集して、表面に微小突起を有する一次粒子により構成されてなるカーボンブラックを製造し得ると考えられる。
【００４５】
本発明のカーボンブラックの製造方法において、図１に示す反応炉を用いた場合には、原料導入帯域４で生成したカーボンブラック含有ガスを反応帯域７に導入してさらに十分に反応させることができる。本発明のカーボンブラックの製造方法においては、反応帯域７を有さない反応炉を用いてもよい。
【００４６】
本発明のカーボンブラックの製造方法において、上記カーボンブラック含有ガスは反応停止帯域に導入され、冷却液が噴霧される。
冷却液としては水等を挙げることができ、冷却液を噴霧することにより、高温燃焼ガス中に浮遊懸濁したカーボンブラック粒子が冷却される。冷却液の噴霧は、例えば図１に示す冷却装置８等により行うことができる。
【００４７】
次いで、冷却されたカーボンブラック粒子は、図１に示す煙道１０等を経て、  
サイクロンやバッグフィルター等の分離捕集装置により分離捕集することにより、目的とするカーボンブラックを回収することができる。
【００４８】
本発明の製造方法により得られるカーボンブラックとしては、本発明のカーボンブラックの説明で詳述したものと同様のものを挙げることができる。
【００４９】
本発明の製造方法により得られるカーボンブラックにおいて、一次粒子の平均径は、燃料燃焼帯域に導入する酸素含有ガス量を調整したり、原料導入帯域で導入する原料炭化水素全量に占める原料導入帯域の前段で供給する原料炭化水素量を調整したりすることにより制御することができる。
【００５０】
また、本発明の製造方法により得られるカーボンブラックにおいて、一次粒子表面に形成される微小突起の平均長さは、原料導入帯域で導入する原料炭化水素全量に占める原料導入帯域の後段で供給する原料炭化水素量を調整したり、原料導入帯域の後段で供給する酸素含有ガス量を調整することにより制御することができる。
【００５１】
本発明の製造方法により得られるカーボンブラックにおいて、そのＤＢＰは、例えば、燃料にアルカリ金属塩を混合し、その混合量を調整することにより制御することができる。具体的には、図１に示す燃焼用バーナー２から燃料とともにアルカリ金属塩を供給することにより、得られるカーボンブラックのＤＢＰを制御することができる。アルカリ金属塩としては、炭酸カリウム（Ｋ２ＣＯ３）が好ましい。
【００５２】
本発明の製造方法により得られるカーボンブラックにおいて、その窒素吸着比表面積は、燃料燃焼帯域に導入する酸素含有ガス量を調整したり、原料導入帯域に導入する原料炭化水素全量に占める原料導入帯域の前段で供給する原料炭化水素量を調整したりすることにより制御することができる。
【００５３】
本発明のカーボンブラックの製造方法によれば、ゴム組成物の配合成分として用いたときに、得られるゴムの補強性や耐摩耗性を向上させるとともに、発熱特性や反発弾性を向上させることができるカーボンブラックを簡便に製造することができる。
【００５４】
＜ゴム組成物＞
次に、本発明のゴム組成物について説明する。
本発明のゴム組成物は、ゴム成分１００質量部に対し、本発明のカーボンブラックまたは本発明の製造方法で得られたカーボンブラックを２０〜１５０質量部含むことを特徴とするものである。
【００５５】
本発明のゴム組成物において、ゴム成分としては、例えば、天然ゴム、スチレン−ブタジエンゴム、ポリブタジエンゴム、イソプレンゴム、ブチルゴム、クロロプレンゴム、アクリロニトリル−ブタジエン共重合体ゴムなどのジエン系ゴムから選ばれる少なくとも一種を挙げることができる。
【００５６】
本発明のゴム組成物は、本発明のカーボンブラックまたは本発明の製造方法で得られたカーボンブラックを含むものであり、ゴム組成物中に含まれるカーボンブラックの詳細については上述したとおりである。
【００５７】
本発明のゴム組成物は、ゴム成分１００質量部に対し、本発明のカーボンブラックまたは本発明の製造方法で得られたカーボンブラックを２０〜１５０質量部含み、３０〜１００質量部含むことがより好ましく、４０〜８０質量部含むことがさらに好ましい。
【００５８】
本発明のゴム組成物において、本発明のカーボンブラックまたは本発明の製造方法で得られたカーボンブラックの含有割合が、ゴム成分１００質量部に対して２０〜１５０質量部であることにより、補強性、耐摩耗性、発熱性や反発弾性等に優れたゴムを得ることができる。
【００５９】
また、本発明のゴム組成物において、ゴム成分およびカーボンブラック以外に含み得る成分としては、無機補強材を挙げることができる。
無機補強材としては、例えば、乾式法シリカ、湿式法シリカ（含水ケイ酸、沈降シリカ）、水酸化アルミニウム、炭酸カルシウム、クレー、水酸化マグネシウム、タルク、マイカおよびこれらとカーボンブラックの複合物などから選ばれる１種以上を挙げることができる。
【００６０】
無機補強材の含有割合は、ゴム成分１００質量部に対して２０〜１５０質量部であることが好ましく、３０〜１００質量部であることがより好ましく、４０〜８０質量部であることがさらに好ましい。
本発明のゴム組成物において、無機補強材の含有割合が、ゴム成分１００質量部に対して２０〜１５０質量部であると、後述するゴム組成物製造時における粘度上昇を抑制し製造効率を向上させることができ、得られるゴムの補強性向上効果や発熱性低減効果を効率的に発揮することができる。
【００６１】
本発明のゴム組成物が、無機補強材としてシリカを含有する場合には、さらにシランカップリング剤を含んでもよい。シランカップリング剤の含有割合は、無機補強材１００質量部に対して３〜２０質量部であることが好ましい。シランカップリング剤の含有割合が上記範囲内であることにより、ゴム組成物中の無機補強材の分散性を向上させたり無機補強材による補強性を充分に向上させることができる。
【００６２】
また、本発明のゴム組成物は、常用される加硫剤、加硫促進剤、老化防止剤、加硫助剤、軟化剤、可塑剤などの必要成分を含んでもよい。
【００６３】
本発明のゴム組成物は、上記カーボンブラックの所望量と、必要に応じ、無機補強材、シランカップリング剤、加硫剤、加硫促進剤、老化防止剤、加硫助剤、軟化剤、可塑剤等の所望量とを、ゴム成分と混練することにより得ることができる。上記混練は、公知のミキサーやミル等の混練機を用いて行うことができる。
本発明のゴム組成物を、適宜、１３０〜１８０℃で加温して硬化することにより、所望のゴムを得ることができる。
【００６４】
本発明のゴム組成物は、得られるゴムの補強性、耐摩耗性、発熱性や反発弾性等の特性が向上させることができ、補強性および発熱性がバランスよく改良されていることから、タイヤトレッド用のゴム組成物として好適である。
【実施例】
【００６５】
次に、実施例を挙げて本発明を更に具体的に説明するが、これは単に例示であって、本発明を制限するものではない。
【００６６】
（実施例１）（カーボンブラックの製造例）
図１に示すような概略円筒形状を有する反応炉を用いてカーボンブラックを作製した。
図１に示す反応炉には、炉内に形成されたガス流路の上流から下流方向に向かって連通する、燃料燃焼帯域３、原料導入帯域４、反応帯域７および反応停止帯域９が順次設けられている。
【００６７】
図１に示す反応炉において、燃料燃焼帯域３（内径５００ｍｍ、長さ１２００ｍｍ）は、炉軸方向に垂直な方向から空気等の酸素含有ガスを導入する酸素含有ガス導入口１と、炉軸方向に燃料を供給する燃焼用バーナー２とを備えている。また、原料導入帯域４（内径２００ｍｍ、長さ７００ｍｍ）は、炉軸方向に垂直な方向から原料炭化水素を供給する前段原料導入ノズル５である１流体ノズルを備え、同じく炉軸方向に垂直な方向から原料炭化水素と空気を供給する後段原料導入ノズル６である２流体ノズル（例えばスプレーイングシステムス社製２流体アトマイジングノズル１／４ＪＢＣ）を備え、燃料燃焼帯域３と同軸的に連通して設けられている。さらに、反応帯域７（内径７００ｍｍ、長さ１０，０００ｍｍ）は、原料導入帯域４に同軸的に連通して設けられ、反応停止帯域９は、炉軸方向に垂直な方向から冷却水を供給する図の上下方向に位置変更可能な冷却装置８（水冷クエンチ）を備え、反応帯域７に同軸的に連通して設けられている。
【００６８】
図１に示すように、上記反応炉は、原料導入帯域４の前後において、燃料燃焼帯域３から原料導入帯域４に向かって緩やかに縮管するとともに、原料導入帯域４から反応部７に向かってテーパー状に拡管する鼓状絞り形状を成している。
【００６９】
また、原料導入帯域４に備えられた後段原料導入ノズル６である２流体ノズルは、１０〜１００μｍ程度の粒径を有する液滴を噴霧し得る能力を備えたものである。
【００７０】
燃料燃焼帯域３においては、酸素含有ガス導入口１から、４５０℃に予熱した空気２８２０Ｎｍ３／ｈを供給するとともに、燃焼用バーナー２から表１に示す性状を有するＦＣＣ残渣油（石油系残渣油）１８３ｋｇ／ｈと燃料霧化空気３８０Ｎｍ３／ｈと、Ｋ＋イオン量７００ｇ／ｈの炭酸カリウム（Ｋ２ＣＯ３）とを同時に噴射供給し、混合燃焼させて、炉軸方向に流通する高温燃焼ガス流を形成した。
【００７１】
原料供給帯域４に上記高温燃焼ガス流を導入しつつ、前段原料導入ノズル５である１流体ノズルから、下記表１に示す性状を有するクレオソート油９５０ｋｇ／ｈを供給するとともに、後段原料導入ノズル６である２流体ノズルから、下記表１に示す性状を有するクレオソート油１５０ｋｇ／ｈと空気４２３Ｎｍ３／ｈとを同時供給して、順次反応させることにより、カーボンブラック含有ガスを生成した。
【００７２】
次いで、原料導入帯域４で生成したカーボンブラック含有ガスを反応帯域７に導入してさらに十分に反応させた後、反応停止帯域９に導入して、冷却装置８から冷却水を噴霧した。冷却されたカーボンブラック粒子は、図１に示す煙道１０等を経て、図示しない分離捕集装置により捕集され、目的とするカーボンブラックを回収した。
【００７３】
【表１】
2011162596.tif 000002
【００７４】
本実施例において、反応炉内における原料油および燃料油の合計量に対する空気量の割合を示す全燃焼率を、以下の式により算出した。
なお、以下の算出式において、全空気量とは、燃料燃焼帯域に供給した空気量（燃焼用空気量＋燃料霧化空気量)および原料供給帯域に供給した空気量の和を意味し、反応炉内の空気量全量を意味する。また、原料供給量とは、反応炉に供給した原料の全量を意味し、本実施例では、原料供給帯域において前段と後段で供給した原料の総量を意味する。
全燃焼率［％］＝｛全空気量［Ｎｍ３／ｈ］／（原料供給量［ｋｇ／ｈ］＋燃料供給量［ｋｇ／ｈ］）×１０｝×１００
【００７５】
得られた全燃焼率を、燃料燃焼帯域に供給した空気量（燃焼用空気量＋燃料霧化空気量)および燃料供給量、原料供給帯域に供給した前段原料供給量、後段原料供給量および後段空気供給量とともに、表２に示す。
【００７６】
また、得られたカーボンブラックを透過型電子顕微鏡（日本電子株式会社製ＪＥＭ−２０００ＦＸ）により観察した。得られた電子顕微鏡写真を図２（ａ）として示すとともに、図２（ｂ）として、図２（ａ）の画像内容の説明図を示す。図２より、得られたカーボンブラックは、表面に微小突起２２が形成された球状の一次粒子２１により構成されてなるものであることが分かる。
透過型電子顕微鏡観察により算出したカーボンブラックの一次粒子の平均径は２８ｎｍであり、一次粒子の表面に形成された微小突起の平均長さは６ｎｍであった。
【００７７】
さらに、得られたカーボンブラックのＤＢＰ吸収量を、ＪＩＳ  Ｋ  ６２１７−４「ゴム用カーボンブラック−基本特性−第４部、ＤＢＰ吸収量の求め方」に規定された方法により測定するとともに、窒素吸着比表面積を、ＪＩＳ  Ｋ  ６２１７−２「ゴム用カーボンブラック−基本特性−第２部、比表面積の求め方−窒素吸着法、単点法」に規定された方法により測定した。結果を表２に示す。
【００７８】
（実施例２〜実施例４）（カーボンブラックの製造例）
実施例１において、前段原料供給量や後段原料供給量を表２に記載されているように変更した以外は、実施例１と同様にしてカーボンブラックを作製した。実施例３および実施例４においては、燃焼用バーナー２から燃料燃焼帯域３に炭酸カリウム（Ｋ２ＣＯ３）を供給しなかった。
各実施例における全燃焼率を実施例１と同様に算出した。燃料燃焼帯域に供給した空気量（燃焼用空気量＋燃料霧化空気量)および燃料供給量、原料供給帯域に供給した前段原料供給量、後段原料供給量および後段空気供給量とともに、表２に示す。
【００７９】
また、得られた各カーボンブラックを実施例１と同様にして透過型電子顕微鏡（日本電子株式会社製ＪＥＭ−２０００ＦＸ）により観察したところ、実施例１で得られたカーボンブラックと同様に、表面に微小突起が形成された一次粒子により構成されてなるものであった。
透過型電子顕微鏡観察により算出したカーボンブラックの一次粒子の平均径と、一次粒子の表面に形成された微小突起の平均長さを表２に示す。
【００８０】
さらに、得られた各カーボンブラックにおいて、実施例１と同様にして、ＤＢＰ吸収量と窒素吸着比表面積を測定した。結果を表２に示す。
【００８１】
【表２】
2011162596.tif 000003
【００８２】
（比較例１〜比較例４）（カーボンブラックの製造例）
実施例１において、前段原料供給量や後段原料供給量を表２に記載されている供給量とし、後段で空気を供給しなかった以外は、実施例１と同様にしてカーボンブラックを作製した。比較例３においては、燃料燃焼帯域３に対し燃料炭酸カリウム（Ｋ２ＣＯ３）も供給しなかった。
各実施例における全燃焼率を実施例１と同様に算出した。燃料燃焼帯域に供給した空気量（燃焼用空気量＋燃料霧化空気量)および燃料供給量、原料供給帯域に供給した前段原料供給量、後段原料供給量および後段空気供給量とともに、表３に示す。
【００８３】
また、得られた各カーボンブラックを実施例１と同様にして透過型電子顕微鏡（日本電子株式会社製ＪＥＭ−２０００ＦＸ）により観察した。
比較例１で得られたカーボンブラックの透過型電子顕微鏡写真を図３（ａ）として示すとともに、図３（ｂ）として、図３（ａ）の画像内容の説明図を示す。図３より、得られたカーボンブラックは、球状の一次粒子２１により構成されてなるものであるが、一次粒子表面に微小突起が形成されていないものであることが分かる。
また、比較例２〜比較例４で得られたカーボンブラックにおいても、カーボンブラックを構成する一次粒子の表面に微小突起は形成されていなかった。
透過型電子顕微鏡観察により算出したカーボンブラックの一次粒子の平均径を表３に示す。
【００８４】
さらに、得られた各カーボンブラックにおいて、実施例１と同様にして、ＤＢＰ吸収量と窒素吸着比表面積を測定した。結果を表３に示す。
【００８５】
【表３】
2011162596.tif 000004
【００８６】
表１および表２より、実施例１〜実施例４と比較例１〜比較例４とを対比すると、原料導入帯域の前段で原料炭化水素を供給するとともに、原料導入帯域の後段で原料炭化水素と酸素含有ガスとを供給することにより、表面に微小突起が形成された一次粒子により構成されてなるカーボンブラックが生成することが分かる。
また、表１および表２より、実施例１と比較例２とを対比したり、実施例３と比較例４とを対比すると、上記微小突起生成の有無は、全燃焼率（反応炉内における油分と空気の割合）ではなく、特に原料の供給方法の相違に起因することが分かる。
さらに、表１および表２より、実施例１〜実施例４で得られたカーボンブラックの窒素吸着比表面積は、比較例１〜比較例４で得られたカーボンブラックの窒素吸着比表面積よりも大きいことが分かる。
【００８７】
（実施例５）（ゴム組成物の製造例）
実施例１で得られたカーボンブラック７０質量部と、ゴム成分であるスチレンブタジエンゴム（日本ゼオン株式会社製、Ｎｉｐｏｌ ＮＳ１１６Ｒ）８０質量部およびポリブタジエンゴム（ＪＳＲ株式会社製、ＪＳＲ ＢＲ０１）２０質量部と、ステアリン酸２質量部と、オイル（共同石油株式会社製ソニックＸ１４０）３０質量部と、亜鉛華３質量部とを、密閉型ミキサー（神戸製鋼株式会社製ＭＩＸＴＲＯＮ  ＢＢ−２）で４分間混練した後、得られた混練物に対し、加硫促進剤（川口化学工業株式会社製アクセルＣＺ）２質量部と、硫黄２質量部とをオープンロールで混練することにより、表４に示す組成を有するゴム組成物を得た。
【００８８】
【表４】
2011162596.tif 000005
【００８９】
上記ゴム組成物を、１６０℃の温度条件下、１５ｃｍ×１５ｃｍ×０．２ｃｍの金型中で、２０分間加硫して加硫ゴムを形成した。また、下記摩耗量の試験用に６．３ｃｍ×３３ｃｍ×０．５ｃｍの金型を使用し、同条件で加硫して加硫ゴムを形成した。
【００９０】
得られた加硫ゴムを用い、以下に示す方法により、摩耗量、損失係数(tanδ) 、引張応力を測定した。結果を表５に示す。
【００９１】
＜摩耗量＞
ランボーン摩耗試験機（機械式スリップ機構）を用いて、以下の条件で摩耗量（ｍｌ／５ｍｉｎ）を測定した。なお、摩耗量が少ないほど耐摩耗性に優れていることを示している。
試験片；厚さ５ｍｍ、外径４８ｍｍ
エメリーホイール；ＧＣタイプ、粒度＃８０、硬度Ｈ
添加カーボランダム粉；粒度８０♯、添加量約９ｇ／ｍｉｎ
エメリーホイール面と試験片の相対スリップ率；１８％
試験片回転数；４８０ｒｐｍ
試験過重；３ｋｇ
【００９２】
＜損失係数（ｔａｎδ）＞
粘弾性スペクトロメータ（（株）上島製作所製ＶＲ−７１１０）を用いて、下記の条件で損失係数（ｔａｎδ）を測定した。なお、６０℃のtanδは小さいほど発熱性が低いことを示している。
試験片；厚さ２ｍｍ、長さ３５ｍｍ、幅５ｍｍ
周波数；５０Ｈｚ
動的歪率；１．２％
測定温度；６０℃
【００９３】
＜引張応力＞
（株）東洋精機製作所製ストログラフＡＲを用い、試験片；ＪＩＳ３号、引張速度５００±２５ｍｍ／分の条件で引張応力（ＭＰａ）を測定した。
【００９４】
（実施例６〜実施例８、比較例５〜比較例８）（ゴム組成物の製造例）
カーボンブラックとして、それぞれ実施例２〜実施例４、比較例１〜比較例４で得られたカーボンブラックを配合した以外は、実施例５と同様にしてゴム組成物を作製した。
得られた各ゴム組成物を、実施例５と同様に加硫処理して加硫ゴムを得、実施例５と同様にして、得られた加硫ゴムの摩耗量、損失係数(tanδ) 、引張応力を測定した。結果を表５および表６に示す。
【００９５】
なお、理解を容易にするために、表５の各欄においては、比較例５で得られた各測定値を１００％としたときの相対割合（％）をそれぞれ示すとともに、括弧内に各測定値（実測値）を示すものとし、表６の各欄においては、比較例７で得られた各測定値を１００％としたときの相対割合（％）をそれぞれ示すとともに、括弧内に各測定値（実測値）を示すものとする。表５および表６において、摩耗量、損失係数（ｔａｎδ）、引張強度が、５％以上改善されている場合には、一般に各物性が改良されたとみなすことができる。
【００９６】
【表５】
2011162596.tif 000006
【００９７】
【表６】
2011162596.tif 000007
【００９８】
表５および表６より、実施例５〜実施例８で得られたゴム組成物は、比較例５〜比較例８で得られたゴム組成物に比べ、全体的に、摩耗量が少なく、損失係数（ｔａｎδ）が小さく、引張強度が大きいゴムが得られることから、補強性および耐摩耗性に優れるとともに、発熱性が低く反発性の高いゴムを提供し得ることが分かる。
【産業上の利用可能性】
【００９９】
本発明によれば、ゴム組成物の配合成分として用いたときに、得られるゴムの補強性や耐摩耗性を向上させるとともに、得られるゴムの発熱特性や反発弾性を向上させることができるカーボンブラックを提供することができる。
また、本発明によれば、上記カーボンブラックを簡便に製造する方法を提供することができる。
さらに、本発明によれば、補強性、耐摩耗性、発熱性や反発弾性等のゴム特性が向上したゴム組成物を提供することができる。
【符号の説明】
【０１００】
１    酸素含有ガス導入口
２    燃焼用バーナー
３    燃料燃焼帯域
４    原料導入帯域
５    前段原料導入ノズル
６    後段原料導入ノズル
７    反応帯域
８    冷却装置
９    反応停止帯域
１０  煙道
２１  一次粒子
２２  微小突起
【図１】
2011162596.tif 000008
【図２】
2011162596.tif 000009
【図３】
2011162596.tif 000010